ГАЗОПРОНИЦАЕМЫЙ ЭЛЕКТРОД И СПОСОБ ПОЛУЧЕНИЯ

1. Электролитическая ячейка, имеющая по меньшей мере один электрод, содержащий пористый материал, где газ, получаемый по меньшей мере на одном электроде, диффундирует из ячейки через пористый материал.
2. Электролитическая ячейка по п. 1, где при эксплуатации газ получают по меньшей мере на одном электроде без образования пузырьков или без существенного образования пузырьков.
3. Электролитическая ячейка по п. 1 или 2, где более 90% газа, получаемого по меньшей мере на одном электроде, удаляется из ячейки сквозь или через пористый материал.
4. Электролитическая ячейка по п. 1 или 2, где более 95% газа, получаемого по меньшей мере на одном электроде, удаляется из ячейки сквозь или через пористый материал.
5. Электролитическая ячейка по п. 1 или 2, где более 99% газа, получаемого по меньшей мере на одном электроде, удаляется из ячейки сквозь или через пористый материал.
6. Электролитическая ячейка по п. 1, где пористый материал непроницаем для электролита.
7. Электролитическая ячейка по п. 1, где получаемый газ образует пузырьки менее 125 мкм в среднем диаметре.
8. Электролитическая ячейка по п. 1, где получаемый газ образует пузырьки менее 100 мкм в среднем диаметре.
9. Электролитическая ячейка по п. 1, где получаемый газ образует пузырьки менее 50 мкм в среднем диаметре.
10. Электролитическая ячейка по п. 1, где по меньшей мере один электрод является катодом, при этом газ, получаемый при эксплуатации на катоде, диффундирует из ячейки через пористый материал с выделением газа из катодной реакции без существенного образования пузырьков.
11. Электролитическая ячейка по п. 1, где по меньшей мере один электрод является анодом, при этом газ, получаемый при эксплуатации на
аноде, диффундирует из ячейки через пористый материал с выделением газа из анодной реакции без существенного образования пузырьков.
12. Электролитическая ячейка по п. 1, где пористый материал является по меньшей мере частично гидрофобным.
13. Электролитическая ячейка по п. 1, где пористый материал включает или имеет нанесенное тонкопленочное покрытие.
14. Электролитическая ячейка по п. 13, где тонкопленочное покрытие является гидрофобным.
15. Электролитическая ячейка по п. 13, где тонкопленочное покрытие выбирают из группы, содержащей силикон-фторполимер, полидиметилсилоксан (ПДМС) или его сополимеры с фтормономерами, ПДД-ТФЭ (перфтор-2,2-диметил-1,3-диоксол с тетрафторэтиленом), поливинилфторид, поливинилхлорид, нейлон 8,8, нейлон 9,9, полистирол, поливинилиденфторид, поли-н-бутилметакрилаты, политрифторэтилен, нейлон 10,10, полибутадиен, полиэтилен полихлортрифторэтилен, полипропилен, полидиметилсилоксан, поли-трет-бутилметакрилаты, фторированный этилен-пропилен, гексатриаконтан, парафин, политетрафторэтилен, поли(гексафторпропилен), полиизобутилен или их комбинации.
16. Электролитическая ячейка по п. 12, где пористый материал имеет средний размер пор менее 0,5 мкм.
17. Электролитическая ячейка по п. 12, где пористый материал имеет средний размер пор менее 0,1 мкм.
18. Электролитическая ячейка по п. 12, где пористый материал имеет средний размер пор менее 0,05 мкм.
19. Электролитическая ячейка по п. 1, которая дополнительно включает катализатор, связанный с пористым материалом.
x
x
20. Электролитическая ячейка по п. 19, где катализатор выбирают из группы, содержащей Pt, Au, Pd, Ru, Ir, Mn, Fe, Ni, Co, NiO, комплексы Mn, комплексы Fe, MoS, CdS, CdSe и GaAs или их комбинации.
21. Электролитическая ячейка по п. 1 для применения в получении газа.
22. Электролитическая ячейка по п. 1 для применения в батарее.
23. Электролитическая ячейка по п. 1 для применения в топливном элементе.
24. Электролитическая ячейка по п. 1 для применения в получении оксида азота (I).
25. Электролитическая ячейка по п. 1 для применения в получении аммиака.
26. Электролитическая ячейка, включающая:
катод, содержащий первый пористый материал,
анод, содержащий второй пористый материал, и
по меньшей мере один электролит для по меньшей мере частичного погружения катода и анода,
при этом газы, получаемые при эксплуатации на катоде и аноде, образуются без существенного образования пузырьков, и диффундируют из ячейки через пористые материалы.
27. Способ получения газа с использованием электролитической ячейки, включающий стадии:
обеспечения катода, содержащего первый пористый материал,
обеспечения анода, включающий второй пористый материал,
по меньшей мере частичного погружения катода и анода по меньшей мере в один электролит, и
пропускания тока через анод и катод,
при этом газ, получаемый на аноде, диффундирует из ячейки через второй пористый материал, и газ, получаемый на катоде, диффундирует из ячейки через первый пористый материал.
28. Способ получения газа с использованием электролитической ячейки, включающий:
получение газа на электроде,
диффузию газа из ячейки через пористый материал электрода, и
отделение газа, получаемого без существенного образования пузырьков на электроде.
29. Способ по п. 28, где более 90% газа отделяется на электроде путем переноса газа через пористый материал, прилегающий или расположенный рядом с каталитической поверхностью.
30. Способ по п. 28, где газ отделяется без образования пузырьков более 125 мкм в среднем диаметре.